(57)【特許請求の範囲】
【請求項１】
ハロゲンと、
前記ハロゲンとともに酸化還元対を形成するハロゲン化物塩と、
ハロゲン化銀とを含み、
前記ハロゲン化銀の濃度が０．０００１〜１０ｍＭである低照度用色素増感光電変換素子の電解質。
【請求項２】
前記ハロゲンの濃度に対する前記ハロゲン化銀の濃度の比が１×１０−５倍より大きい請求項１に記載の低照度用色素増感光電変換素子の電解質。
【請求項３】
前記ハロゲン化銀の濃度が０．０００１〜０．０１ｍＭである請求項１又は２に記載の低照度用色素増感光電変換素子の電解質。
【請求項４】
少なくとも１つの色素増感光電変換セルを備え、
前記色素増感光電変換セルが、
第１電極と、
前記第１電極に対向する第２電極と、
前記第１電極又は前記第２電極に設けられる酸化物半導体層と、
前記第１電極及び前記第２電極の間に設けられる電解質とを備え、
前記電解質が、請求項１〜３のいずれか一項に記載の低照度用色素増感光電変換素子の電解質からなる色素増感光電変換素子。
【発明の詳細な説明】
【技術分野】
【０００１】
本発明は、低照度用色素増感光電変換素子の電解質、及び、これを用いた低照度用色素増感光電変換素子に関する。
【背景技術】
【０００２】
色素増感光電変換素子は、スイスのグレッツェルらによって開発されたものであり、光電変換効率が高く、製造コストが低いなどの利点を持つため注目されている次世代光電変換素子である。
【０００３】
色素増感光電変換素子は一般に、少なくとも１つの色素増感光電変換セルを備えており、色素増感光電変換セルは、第１電極と、第１電極に対向する第２電極と、第１電極又は第２電極に設けられる酸化物半導体層と、第１電極及び第２電極の間に設けられる電解質とを備えている。
【０００４】
近年、このような色素増感光電変換素子として、低照度の光で発電が可能な低照度用の色素増感光電変換素子が提案されている。
【０００５】
例えば下記特許文献１には、酸化物半導体層に、特定の光増感色素と、共吸着剤とを吸着させた低照度用の色素増感光電変換素子が開示されている。
【先行技術文献】
【特許文献】
【０００６】
【特許文献１】特開２０１４−１１０１３３号公報
【発明の概要】
【発明が解決しようとする課題】
【０００７】
しかしながら、上記特許文献１に記載の低照度用の色素増感光電変換素子は以下に示す課題を有していた。
【０００８】
すなわち、上記特許文献１に記載の低照度用の色素増感光電変換素子は、太陽光のような高照度光に晒されると、過剰な出力を発生させる。このため、上記特許文献１に記載の低照度用の色素増感光電変換素子は、これを小電力駆動デバイスの電源として使用した場合に、その小電力駆動のデバイスに対するダメージを抑制する点で未だ改善の余地があった。そのため、低照度下では色素増感光電変換素子の出力の低下を十分に抑制でき、高照度下では、色素増感光電変換素子の出力を十分に低下させることができる低照度用色素増感光電変換素子の電解質が望まれていた。なお、本明細書において、「高照度」とは１万ルクスを超える照度を言い、「低照度」とは、１万ルクス以下の照度を言うものとする。
【０００９】
本発明は上記事情に鑑みてなされたものであり、低照度下では色素増感光電変換素子の出力を十分に維持でき、高照度下では、色素増感光電変換素子の出力の上昇を十分に抑制させることができる低照度用色素増感光電変換素子の電解質、及びこれを用いた低照度用色素増感光電変換素子を提供することを目的とする。
【課題を解決するための手段】
【００１０】
本発明者らは上記課題を解決するために、電解質の組成に着目して鋭意研究を重ねた。その結果、電解質中におけるハロゲン化銀を所定の濃度となるようにすることで上記課題を解決し得ることを見出し、本発明を完成させるに至った。
【００１１】
すなわち本発明は、ハロゲンと、前記ハロゲンとともに酸化還元対を形成するハロゲン化物塩と、ハロゲン化銀とを含み、前記ハロゲン化銀の濃度が０．０００１〜１０ｍＭである低照度用色素増感光電変換素子の電解質である。
【００１２】
本発明の低照度用色素増感光電変換素子の電解質によれば、低照度下では色素増感光電変換素子の出力を十分に維持でき、高照度下では、色素増感光電変換素子の出力の上昇を十分に抑制させることができる。
【００１３】
このような効果が得られる理由について本発明者らは以下のように推測している。すなわち、本発明の電解質が、色素増感光電変換素子に含まれる色素増感光電変換セルの電解質として用いられる場合、色素増感光電変換素子が太陽光のような高照度光に晒されると、電解質中のハロゲン化銀が銀とハロゲンとに分解する。そして、析出した銀が、酸化物半導体層の表面や電極表面で電子の注入効率を低下させたり、電解質中で電荷の移動を妨げたりすることにより、色素増感光電変換素子の発電を抑制する。一方、照射光の照度が低くなると、析出した銀はハロゲンと反応してハロゲン化銀に戻り、電解質中に再び溶解するため、色素増感光電変換素子の発電量は元に戻る。こうして、本発明の電解質によれば、上記の効果が得られるものと本発明者らは推測している。
【００１４】
上記低照度用色素増感光電変換素子の電解質においては、前記ハロゲンの濃度に対する前記ハロゲン化銀の濃度の比が１×１０−５倍より大きいことが好ましい。
【００１５】
この場合、ハロゲンの濃度に対するハロゲン化銀の濃度の比が１×１０−５倍より大きいと、ハロゲン化銀の濃度が比較的大きくなるため、ハロゲン化銀−銀の平衡反応が、銀の濃度が増加する方向に進む。このため、電解質が、色素増感光電変換素子に含まれる色素増感光電変換セルの電解質として用いられる場合に、色素増感光電変換素子が高照度下に置かれると、色素増感光電変換素子の出力の上昇をより十分に抑制させることができる。
【００１６】
上記低照度用色素増感光電変換素子の電解質においては、前記ハロゲン化銀の濃度が０．０００１〜０．０１ｍＭであることが好ましい。
【００１７】
この場合、低照度下では色素増感光電変換素子の出力をより十分に維持でき、高照度下では、色素増感光電変換素子の出力の上昇をより十分に抑制させることができる
【００１８】
また本発明は、少なくとも１つの色素増感光電変換セルを備え、前記色素増感光電変換セルが、第１電極と、前記第１電極に対向する第２電極と、前記第１電極又は前記第２電極に設けられる酸化物半導体層と、前記第１電極及び前記第２電極の間に設けられる電解質とを備え、前記電解質が、上述した低照度用色素増感光電変換素子の電解質からなる色素増感光電変換素子である
【００１９】
本発明の色素増感光電変換素子によれば、低照度下では出力を十分に維持でき、高照度下では、出力の上昇を十分に抑制させることができる。
【００２０】
なお、本発明において、「ハロゲンの濃度」および「ハロゲン化銀の濃度」はいずれも、暗室にて測定された濃度を言うものとする。
【発明の効果】
【００２１】
本発明によれば、低照度下では色素増感光電変換素子の出力を十分に維持でき、高照度下では、色素増感光電変換素子の出力の上昇を十分に抑制させることができる低照度用色素増感光電変換素子の電解質、及び、これを用いた色素増感光電変換素子が提供される。
【図面の簡単な説明】
【００２２】
【図１】本発明の色素増感光電変換素子の一実施形態を示す断面図である。
【発明を実施するための形態】
【００２３】
以下、本発明の実施形態について図１を参照しながら詳細に説明する。図１は、本発明の色素増感光電変換素子の一実施形態を示す断面図である。
【００２４】
図１に示すように、色素増感光電変換素子１００は、１つの色素増感光電変換セル６０で構成されており、色素増感光電変換セル６０は、第１電極基板１０と、第１電極基板１０に対向する第２電極基板２０と、第１電極基板１０上に設けられる酸化物半導体層３０と、第１電極基板１０及び第２電極基板２０を連結する環状の封止部４０とを備えている。第１電極基板１０、第２電極基板２０及び封止部４０によって形成されるセル空間には電解質５０が充填されている。
【００２５】
第１電極基板１０は、透明基板１１および透明基板１１の上に設けられる透明導電膜１２で構成される透明導電性基板１５からなる。
【００２６】
第２電極基板２０は、導電性基板２１と、導電性基板２１の透明導電性基板１５側に設けられて電解質５０の還元に寄与する触媒層２２とを備えている。
【００２７】
酸化物半導体層３０は、封止部４０の内側に配置されている。また酸化物半導体層３０には、光増感色素が吸着されている。
【００２８】
上記電解質５０は、ハロゲンと、ハロゲンとともに酸化還元対を形成するハロゲン化物塩と、ハロゲン化銀とを含む。そして、ハロゲン化銀の濃度は０．０００１〜１０ｍＭである。
【００２９】
色素増感光電変換素子１００によれば、電解質５０が上記構成を有することで、低照度下では出力を十分に維持でき、高照度下では、出力の上昇を十分に抑制させることができる。このため、色素増感光電変換素子１００は、小電力駆動のデバイスの電源として使用された場合に、高照度下に置かれても、このデバイスに対するダメージを十分に抑制することができる。
【００３０】
次に、第１電極基板１０、第２電極基板２０、酸化物半導体層３０、封止部４０、電解質５０及び光増感色素について詳細に説明する。
【００３１】
＜第１電極基板＞
第１電極基板１０は、上述したように、透明導電性基板１５で構成され、透明導電性基板１５は、透明基板１１と、透明基板１１の上に設けられ、第１電極である透明導電膜１２とで構成されている。
【００３２】
透明基板１１を構成する材料は、例えば透明な材料であればよく、このような透明な材料としては、例えばホウケイ酸ガラス、ソーダライムガラス、白板ガラス、石英ガラスなどのガラス、ポリエチレンテレフタレート（ＰＥＴ）、ポリエチレンナフタレート（ＰＥＮ）、ポリカーボネート（ＰＣ）、及び、ポリエーテルスルフォン（ＰＥＳ）などが挙げられる。透明基板１１の厚さは、色素増感光電変換素子１００のサイズに応じて適宜決定され、特に限定されるものではないが、例えば５０〜４００００μｍの範囲にすればよい。
【００３３】
透明導電膜１２を構成する材料としては、例えばスズ添加酸化インジウム（ＩＴＯ）、酸化スズ（ＳｎＯ２）、及び、フッ素添加酸化スズ（ＦＴＯ）などの導電性金属酸化物が挙げられる。透明導電膜１２は、単層でも、異なる導電性金属酸化物で構成される複数の層の積層体で構成されてもよい。透明導電膜１２が単層で構成される場合、透明導電膜１２は、高い耐熱性及び耐薬品性を有することから、ＦＴＯで構成されることが好ましい。透明導電膜１２の厚さは例えば０．０１〜２μｍの範囲にすればよい。
【００３４】
＜第２電極基板＞
第２電極基板２０は、上述したように、基板と第２電極を兼ねる導電性基板２１と、導電性基板２１のうち第１電極基板１０側に設けられて電解質５０の還元に寄与する導電性の触媒層２２とを備えるものである。
【００３５】
導電性基板２１は、例えばチタン、ニッケル、白金、モリブデン、タングステン、アルミニウム、ステンレス等の耐食性の金属材料で構成される。また、導電性基板２１は、基板と第２電極を分けて上述した透明基板１１に第２電極としてＩＴＯ、ＦＴＯ等の導電性酸化物からなる透明導電膜を形成した積層体で構成してもよい。導電性基板２１の厚さは、色素増感光電変換素子１００のサイズに応じて適宜決定され、特に限定されるものではないが、例えば０．００５〜４ｍｍとすればよい。
【００３６】
触媒層２２は、白金、炭素系材料又は導電性高分子などから構成される。ここで、炭素系材料としては、カーボンナノチューブが好適に用いられる。なお、第２電極基板２０は、導電性基板２１が触媒機能を有する場合（例えばカーボンなどを含有する場合）には触媒層２２を有していなくてもよい。
【００３７】
＜酸化物半導体層＞
酸化物半導体層３０は、酸化物半導体粒子で構成されている。酸化物半導体粒子は、例えば酸化チタン（ＴｉＯ２）、酸化亜鉛（ＺｎＯ）、酸化タングステン（ＷＯ３）、酸化ニオブ（Ｎｂ２Ｏ５）、チタン酸ストロンチウム（ＳｒＴｉＯ３）、酸化スズ（ＳｎＯ２）、酸化インジウム（Ｉｎ３Ｏ３）、酸化ジルコニウム（ＺｒＯ２）、酸化タリウム（Ｔａ２Ｏ５）、酸化ランタン（Ｌａ２Ｏ３）、酸化イットリウム（Ｙ２Ｏ３）、酸化ホルミウム（Ｈｏ２Ｏ３）、酸化ビスマス（Ｂｉ２Ｏ３）、酸化セリウム（ＣｅＯ２）、酸化アルミニウム（Ａｌ２Ｏ３）又はこれらの２種以上で構成される。酸化物半導体層３０の厚さは、例えば０．１〜１００μｍとすればよい。
【００３８】
＜封止部＞
封止部４０としては、例えば変性ポリオレフィン樹脂、ビニルアルコール重合体などの熱可塑性樹脂、及び、紫外線硬化樹脂などの樹脂が挙げられる。変性ポリオレフィン樹脂としては、例えばアイオノマー、エチレン−ビニル酢酸無水物共重合体、エチレン−メタクリル酸共重合体およびエチレン−ビニルアルコール共重合体が挙げられる。これらの樹脂は単独で又は２種以上を組み合せて用いることができる。
【００３９】
＜電解質＞
電解質５０は、上述したように、ハロゲンと、ハロゲン化物塩と、ハロゲン化銀とを含む。
【００４０】
上記ハロゲン及び上記ハロゲン化物塩は同一のハロゲン原子を有していることが好ましいが、異なるハロゲン原子を有していてもよい。
【００４１】
（ハロゲン）
電解質５０において、ハロゲンおよびハロゲン化物塩が有するハロゲン原子としては、例えば臭素原子、ヨウ素原子などが挙げられる。
【００４２】
中でも、ハロゲン及びハロゲン化物塩が有するハロゲン原子は、ヨウ素原子であることが好ましい。すなわち、ハロゲンがヨウ素であり、ハロゲン化物塩がヨウ化物塩であることが好ましい。
【００４３】
この場合、色素増感光電変換素子１００に用いる光増感色素のＨＯＭＯ（結合性軌道）準位と電解質中のレドックス準位が適正な位置となるため、電子注入効率がより向上する。またヨウ素の還元反応が他のハロゲン種よりも優れているため、電解質５０は、光励起した光増感色素を瞬時に基底状態に戻すことができ、光増感色素による逆反応等を妨げることができる。
【００４４】
（ハロゲン化物塩）
電解質５０に含まれるハロゲン化物塩としては、例えば、臭化リチウム、臭化ナトリウム、臭化カリウム、テトラメチルアンモニウムブロマイド、テトラエチルアンモニウムブロマイド、テトラブチルアンモニウムブロマイド、テトラヘキシルアンモニウムブロマイド、１−ヘキシル−３−メチルイミダゾリウムブロマイド、１−エチル−３−プロピルイミダゾリウムブロマイド、ジメチルイミダゾリウムブロマイド、エチルメチルイミダゾリウムブロマイド、ジメチルプロピルイミダゾリウムブロマイド、ブチルメチルイミダゾリウムブロマイド、メチルプロピルイミダゾリウムブロマイドなどの臭化物塩、ヨウ化リチウム、ヨウ化ナトリウム、ヨウ化カリウム、テトラメチルアンモニウムヨーダイド、テトラエチルアンモニウムヨーダイド、テトラブチルアンモニウムヨーダイド、テトラヘキシルアンモニウムヨーダイド、１−ヘキシル−３−メチルイミダゾリウムヨーダイド、１−エチル−３−プロピルイミダゾリウムヨーダイド、ジメチルイミダゾリウムヨーダイド、エチルメチルイミダゾリウムヨーダイド、ジメチルプロピルイミダゾリウムヨーダイド、ブチルメチルイミダゾリウムヨーダイド、又は、メチルプロピルイミダゾリウムヨーダイドなどのヨウ化物塩が挙げられる。
【００４５】
ハロゲンとハロゲン化物塩とによって形成される酸化還元対としては、ハロゲン化物イオンとポリハロゲン化物イオンの組合せ等が挙げられる。具体的には、Ｉ−／Ｉ３−やＢｒ−／Ｂｒ３−などが挙げられる。
【００４６】
電解質５０は、ハロゲン化物イオンとポリハロゲン化物イオンの組合せからなる酸化還元対を含む場合、ポリハロゲン化物イオンの濃度が０．００６Ｍ以下であることが好ましい。この場合、電子を運ぶポリハロゲン化物イオンの濃度が低いため、低照度環境下で影響の大きい漏れ電流をより減少させることができる。このため、開放電圧をより増加させることができるため、ポリハロゲン化物イオンの濃度が０．００６Ｍを超える場合に比べて、光電変換特性をより向上させることができる。ポリハロゲン化物イオンの濃度は、０Ｍより大きく６×１０−６Ｍ以下であることがより好ましく、０Ｍより大きく６×１０−８Ｍ以下であることがさらに好ましい。
【００４７】
（ハロゲン化銀）
電解質５０中のハロゲン化銀の濃度は０．０００１〜１０ｍＭであればよい。この場合、ハロゲン化銀の濃度が上記範囲を外れる場合に比べて、低照度下では色素増感光電変換素子１００の出力をより十分に維持でき、高照度下では色素増感光電変換素子１００の出力の上昇をより十分に抑制させることができる。
【００４８】
電解質５０中のハロゲン化銀の濃度は、０．０００１〜０．０１ｍＭであることがより好ましく、０．０００５〜０．００５ｍＭであることがさらに好ましい。電解質５０中のハロゲン化銀の濃度が０．０００１〜０．０１ｍＭである場合、電解質５０中のハロゲン化銀の濃度が上記範囲を外れる場合に比べて、低照度下では色素増感光電変換素子１００の出力をより十分に維持でき、高照度下では、色素増感光電変換素子１００の出力の上昇をより十分に抑制させることができる。
【００４９】
電解質５０中のハロゲンの濃度に対する電解質５０中のハロゲン化銀の濃度の比（以下、「濃度比」と呼ぶ）は１×１０−５倍より大きいことが好ましい。
【００５０】
この場合、上記濃度比が１×１０−５倍より大きいと、ハロゲン化銀の濃度が比較的大きくなるため、ハロゲン化銀−銀の平衡反応が、銀の濃度が増加する方向に進む。このため、色素増感光電変換素子１００が高照度下に置かれても、色素増感光電変換素子１００の出力の上昇をより十分に抑制させることができる。
【００５１】
上記濃度比は５×１０−５倍以上であることがより好ましい。この場合、上記濃度比が５×１０−５倍未満の場合に比べて、高照度下で出力の上昇をより十分に抑制できる。但し、酸化還元対を形成するハロゲンとハロゲン化物塩との酸化還元反応を阻害することによる出力の低下をより十分に抑制する観点からは、上記濃度比は１倍以下であることが好ましい。
【００５２】
ハロゲン化銀を構成するハロゲン原子は、ハロゲンおよびハロゲン化物塩を構成するハロゲン原子と同一でも異なってもよいが、同一であることが好ましい。
【００５３】
（有機溶媒）
電解質５０は、さらに有機溶媒を含んでいてもよい。有機溶媒としては、アセトニトリル、メトキシアセトニトリル、メトキシプロピオニトリル、プロピオニトリル、エチレンカーボネート、プロピレンカーボネート、ジエチルカーボネート、γ−ブチロラクトン、バレロニトリル、ピバロニトリル、グルタロニトリル、メタクリロニトリル、イソブチロニトリル、フェニルアセトニトリル、アクリロニトリル、スクシノニトリル、オキサロニトリル、ペンタニトリル、アジポニトリルなどを用いることができる。これらは１種類を単独で用いても、２種類以上を組み合わせて用いてもよい。
【００５４】
（その他）
さらに電解質５０としては、上記電解質にＳｉＯ２、ＴｉＯ２、カーボンナノチューブなどのナノ粒子を混練してゲル様となった擬固体電解質であるナノコンポジットゲル電解質を用いてもよく、また、ポリフッ化ビニリデン、ポリエチレンオキサイド誘導体、アミノ酸誘導体などの有機系ゲル化剤を用いてゲル化した電解質を用いてもよい。
【００５５】
＜光増感色素＞
光増感色素としては、例えばビピリジン構造、ターピリジン構造などを含む配位子を有するルテニウム錯体や、ポルフィリン、エオシン、ローダミン、メロシアニンなどの有機色素が挙げられる。中でも、ターピリジン構造を含む配位子を有するルテニウム錯体が好ましい。この場合、色素増感光電変換素子１００の光電変換特性をより向上させることができる。
【００５６】
なお、光増感色素としては、ビピリジン構造を含む配位子を有するルテニウム錯体を用いることが好ましい。
【００５７】
次に、上述した色素増感光電変換素子１００の製造方法について説明する。
【００５８】
まず１つの透明基板１１の上に、透明導電膜１２を形成してなる透明導電性基板１５で構成される第１電極基板１０を用意する。
【００５９】
透明導電膜１２の形成方法としては、スパッタリング法、蒸着法、スプレー熱分解法及びＣＶＤ法などが用いられる。
【００６０】
次に、透明導電膜１２の上に、酸化物半導体層３０を形成する。酸化物半導体層３０は、酸化物半導体粒子を含む多孔質酸化物半導体層形成用ペーストを印刷した後、焼成して形成する。
【００６１】
酸化物半導体層形成用ペーストは、上述した酸化物半導体粒子のほか、ポリエチレングリコールなどの樹脂及び、テレピネオールなどの溶媒を含む。
【００６２】
酸化物半導体層形成用ペーストの印刷方法としては、例えばスクリーン印刷法、ドクターブレード法、又は、バーコート法などを用いることができる。
【００６３】
焼成温度は酸化物半導体粒子の材質により異なるが、通常は３５０〜６００℃であり、焼成時間も、酸化物半導体粒子の材質により異なるが、通常は１〜５時間である。
【００６４】
こうして作用極が得られる。
【００６５】
次に、作用極の酸化物半導体層３０の表面に光増感色素を吸着させる。このためには、作用極を、光増感色素を含有する溶液の中に浸漬させ、その光増感色素を酸化物半導体層３０に吸着させた後に上記溶液の溶媒成分で余分な光増感色素を洗い流し、乾燥させることで、光増感色素を酸化物半導体層３０に吸着させればよい。但し、光増感色素を含有する溶液を酸化物半導体層３０に塗布した後、乾燥させることによって光増感色素を酸化物半導体層３０に吸着させてもよい。
【００６６】
次に、電解質５０を準備する。電解質５０は、例えばハロゲンと、ハロゲンと酸化還元対を形成するハロゲン化物塩とを含む電解液に、固体のハロゲン化銀を添加することによって得ることができる。あるいは、電解質５０は、ハロゲンと、ハロゲンと酸化還元対を形成するハロゲン化物塩と固体のハロゲン化銀を溶媒中に溶解させることによっても得ることができる。このとき、電解質５０中のハロゲン化銀の濃度が０．０００１〜１０ｍＭとなるようにする。
【００６７】
次に、酸化物半導体層３０の上に電解質５０を配置する。電解質５０は、例えばスクリーン印刷等の印刷法によって配置することが可能である。
【００６８】
次に、環状の封止部形成体を準備する。封止部形成体は、例えば封止用樹脂フィルムを用意し、その封止用樹脂フィルムに１つの四角形状の開口を形成することによって得ることができる。
【００６９】
そして、この封止部形成体を、第１電極基板１０の上に接着させる。このとき、封止部形成体の第１電極基板１０への接着は、例えば封止部形成体を加熱溶融させることによって行うことができる。
【００７０】
次に、第２電極基板２０を用意し、封止部形成体の開口を塞ぐように配置した後、封止部形成体と貼り合わせる。このとき、第２電極基板２０にも予め封止部形成体を接着させておき、この封止部形成体を第１電極基板１０側の封止部形成体と貼り合せてもよい。第２電極基板２０の封止部形成体への貼合せは、大気圧下で行っても減圧下で行ってもよいが、減圧下で行うことが好ましい。
【００７１】
以上のようにして１つの色素増感光電変換セルで構成される色素増感光電変換素子１００が得られる。
【００７２】
本発明は、上記実施形態に限定されるものではない。例えば上記実施形態では、透明導電性基板１５の透明導電膜１２上に酸化物半導体層３０が設けられ、こちら側から受光する構造となっているが、酸化物半導体層３０が形成される基材に不透明な材料（例えば金属基板）を用い、第２電極基板２０を形成する基材に透明な材料を用いて対極側から受光する構造をとっても構わず、さらに、両面から受光する構造としても構わない。
【００７３】
また上記実施形態では、第１電極基板１０が、透明基板１１と、透明基板１１の上に設けられ、第１電極である透明導電膜１２とで構成されているが、第１電極基板１０は、絶縁性基板と、絶縁性基板の一面側に設けられ、第１電極である複数本の金属線とで構成されていてもよい。ここで、複数本の金属線はその周囲をそれぞれ酸化物半導体層で覆われていてもよい。
【００７４】
また上記実施形態では、色素増感光電変換素子が１つの色素増感光電変換セル６０で構成されているが、色素増感光電変換素子は、色素増感光電変換セル６０を複数備えていてもよい。
【００７５】
さらに上記実施形態では、色素増感光電変換素子１００は、透明導電膜１２上に、銀などを含む集電配線を有していないが、色素増感光電変換素子１００は、透明導電膜１２上に集電配線を有していてもよい。ここで、集電配線が電解質５０と接触する場合には、集電配線の腐食を十分に抑制する観点から、集電配線は配線保護層で覆われることが好ましい。配線保護層は例えばガラスや絶縁樹脂などで構成される。
【００７６】
さらにまた上記実施形態では、第１電極基板１０と第２電極基板２０とが封止部４０によって接合されているが、第１電極基板１０と第２電極基板２０とによって、電解質５０を含浸した多孔性の絶縁層が挟まれている場合には、第１電極基板１０と第２電極基板２０とは封止部４０によって接合されていなくてもよい。この場合は、第２電極基板２０に対し第１電極基板１０と反対側に基材を設け、この基材と第１電極基板１０とを封止部で接合させることが好ましい。
【実施例】
【００７７】
以下、本発明の内容を、実施例を挙げてより具体的に説明するが、本発明は下記の実施例に限定されるものではない。
【００７８】
（実施例１〜１８及び比較例１〜１０）
＜低照度用色素増感光電変換素子の電解質の調製＞
ヨウ素０．００２Ｍ、１，２−ジメチル−３−プロピルイミダゾリウムヨーダイド（ＤＭＰＩｍＩ）０．６Ｍを含む３−メトキシプロピオニトリル（ＭＰＮ）溶液に、表１又は表２に示す含有率となるようにヨウ化銀を添加して電解質を調製した。
【００７９】
＜色素増感光電変換素子の作製＞
まずガラスからなる厚さ１ｍｍの透明基板の上に、厚さ１μｍのＦＴＯからなる透明導電膜を形成してなる透明導電性基板を第１電極基板として準備した。
【００８０】
次に、第１電極基板の透明導電膜上に、チタニアを含む酸化物半導体層形成用ペーストを塗布し乾燥した後、５００℃で１時間焼成した。こうして厚さ４０μｍの酸化物半導体層を有する作用極を得た。
【００８１】
次に、作用極を、光増感色素溶液中に一昼夜浸漬させた後、取り出して乾燥させ、酸化物半導体層に光増感色素を吸着させた。光増感色素溶液は、１−プロパノール溶媒中に、Ｚ９０７からなる光増感色素をその濃度が０．２ｍＭとなるように溶解させることで作製した。
【００８２】
次に、酸化物半導体層の上に上記のようにして用意した電解質を塗布した。
【００８３】
次に、封止部を形成するための封止部形成体を準備した。封止部形成体は、１０ｍｍ×１０ｍｍ×５０μｍのアイオノマー（商品名：ハイミラン、三井・デュポンポリケミカル社製）からなる１枚の封止用樹脂フィルムを用意し、その封止用樹脂フィルムに、四角形状の開口を形成することによって得た。このとき、開口は、６ｍｍ×６ｍｍ×５０μｍの大きさとなるようにした。
【００８４】
そして、この封止部形成体を、作用極の上に載せた後、封止部形成体を加熱溶融させることによって作用極に接着させた。
【００８５】
次に、第２電極基板としての対極を用意した。対極は、１５ｍｍ×１５ｍｍ×１ｍｍのチタン箔の上にスパッタリング法によって厚さ１０ｎｍの白金からなる触媒層を形成することによって用意した。また、上記封止部形成体をもう１つ準備し、この封止部形成体を、対極のうち作用極と対向する面に、上記と同様にして接着させた。
【００８６】
そして、作用極に接着させた封止部形成体と、対極に接着させた封止部形成体とを対向させ、封止部形成体同士を重ね合わせた。そして、この状態で封止部形成体を加圧しながら加熱溶融させた。こうして作用極と対極との間に封止部を形成した。
【００８７】
こうして１つの色素増感光電変換セルからなる色素増感光電変換素子を得た。
【００８８】
＜特性の評価＞
（１）高照度下における出力の上昇抑制の評価
上記のようにして得られた上記実施例１〜１８及び比較例１〜１０の色素増感光電変換素子について、作製直後に１００ルクスの白色光を照射した状態でＩＶ曲線を測定し、このＩＶ曲線から算出される最大出力動作電力Ｐｍ０（μＷ）を出力１として算出した。なお、ＩＶ曲線の測定に用いた光源、照度計および電源は以下の通りである。
光源：白色ＬＥＤ（製品名「ＬＥＬ−ＳＬ５Ｎ−Ｆ」、東芝ライテック社製）
照度計：製品名「ＡＳ  ＯＮＥ  ＬＭ−３３１」、アズワン社製
電源：電圧／電流 発生器（製品名「ＡＤＶＡＮＴＥＳＴ  Ｒ６２４６」、株式会社アドバンテスト製）
そして、１００，０００ルクスの高照度の疑似太陽光照射下で上記色素増感光電変換素子を１０時間置いた後、すぐに上記と同様にして出力を出力２として算出した。そして、下記式に基づいて出力の低下率を算出した。
出力の低下率（％）＝１００×（出力１−出力２）／出力１
結果を表１および表２に示す。表１および表２において、「◎」、「○」および「×」の判定基準は以下の通りとした。
「◎」：出力の低下率が５０％以上
「○」：出力の低下率が３０％以上５０％未満
「×」：出力の低下率が３０％未満
なお、出力の低下率が大きい程、色素増感光電変換素子が、高照度下で出力の上昇を十分に抑制できたことになる。また表１は、ハロゲンの濃度が一定の場合の結果を示すものであり、表２は、ハロゲンの濃度を種々の値とした場合の結果を示すものである。表１および表２における合否基準は以下の通りとした。
（合否基準）
合格  ：「◎」および「○」
不合格：「×」
また上記色素増感光電変換素子はいずれも、暗所に１週間静置することにより、出力が回復した。
【００８９】
（２）低照度下における出力維持の評価
上記のようにして得られた上記実施例１〜１８及び比較例１〜１０の色素増感光電変換素子について、上記と同様にして、１０００ルクスの低照度光の照射下で上記色素増感光電変換素子を１０時間置いた後、すぐに上記と同様にして出力を出力３として算出した。そして、下記式に基づいて出力の低下率を算出した。
出力の低下率（％）＝１００×（出力１−出力３）／出力１
結果を表１および表２に示す。表１および表２において、「Ａ」、「Ｂ」および「Ｃ」の判定基準は以下の通りとした。
「Ａ」：出力の低下率が２０％以下
「Ｂ」：出力の低下率が２０％超３０％未満
「Ｃ」：出力の低下率が３０％以上
なお、出力の低下率が小さい程、色素増感光電変換素子が、低照度下で出力を十分に維持できたことになる。表１および表２における合否基準は以下の通りとした。
（合否基準）
合格  ：「Ａ」および「Ｂ」
不合格：「Ｃ」
また上記色素増感光電変換素子はいずれも、暗所に１週間静置することにより、出力が回復した。
【００９０】
（３）出力低下までの光照射時間
上記のようにして得られた上記実施例１〜６及び比較例１〜２の色素増感光電変換素子については、以下の（ア）及び（イ）を繰り返すことで、１００ルクスの光照射下における出力が３０％以下になるまでにかかる、照度１００，０００ルクスの疑似太陽光照射時間を測定した。
（ア）照度１００，０００ルクスの疑似太陽光照射下に色素増感光電変換素子を置く。
（イ）１時間経過するごとに、色素増感光電変換素子を１００ルクスの白色ＬＥＤからの光照射下に置いて出力測定を行う。
結果を表１に示す。また上記色素増感光電変換素子はいずれも、暗所に１週間静置することにより、出力が回復した。
【００９１】
【表１】
0005802819.tif 000002
【００９２】
【表２】
0005802819.tif 000003
【００９３】
表１および表２に示す結果より、実施例１〜１８の色素増感光電変換素子は、低照度下における色素増感光電変換素子の出力維持、および、高照度下における色素増感光電変換素子の出力の上昇抑制のいずれの点でも合格基準を満たすことが分かった。これに対し、比較例１〜１０の色素増感光電変換素子は、低照度下における色素増感光電変換素子の出力の維持、および、高照度下における色素増感光電変換素子の出力の上昇抑制の少なくとも一方の点で合格基準を満たさないことが分かった。
【００９４】
特に表２に示す結果より、ハロゲン濃度に対するハロゲン化銀の濃度の比が一定の値より大きい場合には色素増感光電変換素子が高照度下に置かれた場合に出力の上昇を十分に抑制させることができることが分かった。
【００９５】
以上より、本発明の低照度用色素増感光電変換素子の電解質によれば、低照度下では色素増感光電変換素子の出力を十分に維持でき、高照度下では、色素増感光電変換素子の出力の上昇を十分に抑制させることができることが確認された。
【符号の説明】
【００９６】
１０…第１電極基板
１１…透明基板
１２…透明導電膜（第１電極）
２０…第２電極基板
２１…導電性基板（第２電極）
３０…酸化物半導体層
５０…電解質
６０…色素増感光電変換セル
１００…色素増感光電変換素子
【要約】
【課題】低照度下では色素増感光電変換素子の出力を十分に維持でき、高照度下では、色素増感光電変換素子の出力の上昇を十分に抑制させることができる低照度用色素増感光電変換素子の電解質、及び、これを用いた色素増感光電変換素子を提供すること。
【解決手段】ハロゲンと、ハロゲンとともに酸化還元対を形成するハロゲン化物塩と、ハロゲン化銀とを含み、ハロゲン化銀の濃度が０．０００１〜１０ｍＭである低照度用色素増感光電変換素子の電解質。
【選択図】なし【図１】
0005802819.tif 000004